(57)【特許請求の範囲】
【請求項１】
一方がレーヨンであり、他方がリヨセルである、２種類のセルロース繊維と、熱融着繊維とを含む不織布と、不織布中に含浸され、水およびエタノールを含む含浸液とを含み、ＫＦＸ法による加圧下湿潤時表面試験により測定された４０μｍ以上の凹凸数が１０〜３０個の範囲内であり、前記不織布の目付量が３０〜１００ｇ／ｍ２であり、レーヨンの繊度が３．０〜４．０ｄｔｅｘである、拭き取りシート。
【請求項２】
前記含浸液を含まない状態の不織布における縦横どちらか一方または両方における表面の凹凸の間隔が０．５〜３．５ｍｍである、請求項１に記載の拭き取りシート。
【請求項３】
ＫＦＸ法による保持液吐き出し試験により測定された放出率が２０〜５０％の範囲内である、請求項１または２に記載の拭き取りシート。
【請求項４】
前記不織布が、合計で１００重量％となるように、１０〜８０重量％のレーヨン、１０〜８０重量％のリヨセルおよび５〜３０重量％の熱融着繊維を含む、請求項１に記載の拭き取りシート。
【請求項５】
前記不織布の見かけ密度が０．０５〜０．１５ｇ／ｃｍ３である、請求項１〜４のいずれか１項に記載の拭き取りシート。
【請求項６】
対人用のウェット拭き取りシートである、請求項１〜５のいずれか１項に記載の拭き取りシート。
【請求項７】
人の体を拭くための拭き取りシートである、請求項６に記載の拭き取りシート。
【請求項８】
不織布と、前記不織布中に含浸された含浸液とを含む拭き取りシートであって、
前記不織布が、合計で１００重量％となるように、１０〜８０重量％のレーヨン、１０〜８０重量％のリヨセルおよび５〜３０重量％の熱融着繊維を含み、
前記不織布がスパンレース不織布であり、
前記不織布の目付量が３０〜１００ｇ／ｍ２であり、
前記レーヨンの繊度が３．０〜４．０ｄｔｅｘ、前記リヨセルの繊度が０．９〜３．３ｄｔｅｘ、前記熱融着繊維の繊度が１．２〜２．２ｄｔｅｘであり、
前記含浸液が、水、および３０〜７０重量％のエタノールを含み、
前記含浸液を含まない状態の不織布における縦横どちらか一方または両方における表面の柄による凹凸の間隔が０．５〜３．５ｍｍである、拭き取りシート。
【請求項９】
前記不織布１００重量部に対する、前記含浸液の質量割合が２５０〜５００重量部である、請求項８に記載の拭き取りシート。
【請求項１０】
対人用のウェット拭き取りシートである、請求項８または９に記載の拭き取りシート。
【請求項１１】
人の体を拭くための拭き取りシートである、請求項１０に記載の拭き取りシート。
【発明の詳細な説明】
【技術分野】
【０００１】
本発明は、２種類のセルロース繊維を含む不織布と、不織布中に含浸された含浸液とを含む拭き取りシートに関する。
【背景技術】
【０００２】
人体用の、液体が含浸されたウェットタイプの不織布としては、たとえば顔、ボディのべたつき、汚れを除去するための身体用拭き取りシート、メイク汚れを除去するためのクレンジングシート、顔の保湿を目的としたフェイスマスクなどが汎用されている。これらの中でも、クレンジングシート、フェイスマスクには、滑りが良く、軟らかい感触が求められるため、これらの用途には、一般的に、レーヨン、コットンなどのセルロース繊維を主たる素材としたスパンレース不織布が用いられる。たとえば、特開２００７−１７７３７３号公報（特許文献１）には、二種以上のセルロース繊維を用いたスパンレース不織布からなるウェットシート用のシート基材が開示されている。【０００３】
一方、身体用拭き取りシートの中には、全身を拭き取る際の使用性の観点から、ハリ・コシの特性が求められるものがある。また、しっかりと拭き取った実感を得る観点から、拭き取る際にゴシゴシとした感触（ゴシゴシ感）が得られるという特性が求められるものがある。上述したゴシゴシ感やハリ・コシを向上させる手段としては、繊維同士をアクリル系の接着剤などで接着したスパンボンド不織布を用いることが知られている。このようなゴシゴシ感に着目したウェットワイパー用不織布として、たとえば特開２０１３−１６７０２８号公報（特許文献２）には、熱融着性バインダー繊維および特定のパルプ繊維を、繊維同士が高圧柱状水流により三次元的に絡合され、かつ、熱融着バインダー繊維の溶融による固着部位を有するウェットワイパー用不織布が開示されている。【０００４】
一般的に、身体用拭き取りシートの含浸液は、使用時の爽快感および清涼感、さらには速乾性の観点から、低級アルコール（主にエタノール）を比較的高濃度に含む。このため、身体用拭き取りシートの基材となる不織布に含まれる接着剤成分が経時的に含浸液に溶解することにより異臭が発生したり、含浸液に含まれる有効成分（殺菌成分、防腐剤など）の分解を引き起こす場合があり、安定性に問題がある場合がある。さらに、接着剤成分の溶解に伴い、身体用拭き取りシートのゴシゴシ感やハリ・コシの低下が引き起こされる場合もある。【０００５】
また、ポリプロピレンなどのオレフィン系繊維を主とした不織布を用いて、シートのゴシゴシ感やハリ・コシを向上させる手段も知られている。しかし、このようなオレフィン系繊維を主として用いた不織布は、含浸液の保持性に乏しいため、身体を拭いている際にすぐに乾いてしまい、身体用拭き取りシートとしては、十分な拭き取り性が得られない問題がある。【０００６】
さらに、合成短繊維および親水性短繊維が混綿され、構成繊維同士が三次元的に絡合され、特定の比率を有するように構成された不織布に液体を含浸させた湿潤シートも知られている（たとえば、特開２００１−３３６０５６号公報（特許文献３））。しかし、特許文献３では、上述のようなゴシゴシ感については何ら言及されていない。
【先行技術文献】
【特許文献】
【０００７】
【特許文献１】特開２００７−１７７３７３号公報
【特許文献２】特開２０１３−１６７０２８号公報
【特許文献３】特開２００１−３３６０５６号公報
【発明の概要】
【発明が解決しようとする課題】
【０００８】
上述のように、従来知られたゴシゴシ感やハリ・コシを向上させる手段は、いずれも、比較的高濃度の低級アルコールを含浸させ、かつ、高い液保持性を有することが必要な用途には適さないものであり、本用途に適した拭き取りシートは未だ得られていない。【０００９】
本発明は、上記課題を解決するためになされたものであって、その目的とするところは、比較的高濃度の低級アルコールを含浸させながら、高い液保持性を有し、かつ、ゴシゴシ感やハリ・コシが向上された拭き取りシートを提供することである。
【課題を解決するための手段】
【００１０】
本発明の拭き取りシートは、２種類のセルロース繊維を含む不織布と、不織布中に含浸され、水およびエタノールを含む含浸液とを含み、ＫＦＸ法による加圧下湿潤時表面試験により測定された４０μｍ以上の凹凸数が１０〜３０個の範囲内であり、前記不織布の目付量は３０〜１００ｇ／ｍ２であることを特徴とする。【００１１】
本発明の拭き取りシートは、前記含浸液を含まない状態の不織布における縦横どちらか一方または両方における表面の凹凸の間隔が０．５〜３．５ｍｍであることが好ましい。【００１２】
本発明の拭き取りシートは、ＫＦＸ法による保持液吐き出し試験により測定された放出率が２０〜５０％の範囲内であることが好ましい。【００１３】
本発明の拭き取りシートにおいて、前記不織布を構成する２種類のセルロース繊維のうち一方がレーヨンであり、他方がリヨセルであることが好ましい。【００１４】
本発明の拭き取りシートにおいて、前記不織布が熱融着繊維をさらに含むことが好ましく、この場合、前記不織布は、合計で１００重量％となるように、１０〜８０重量％のレーヨン、１０〜８０重量％のリヨセルおよび５〜３０重量％の熱融着繊維を含むことがより好ましい。【００１５】
本発明の拭き取りシートにおいて、前記不織布の見かけ密度は０．０５〜０．１５ｇ／ｃｍ３であることが好ましい。【００１６】
本発明の拭き取りシートは、対人用のウェット拭き取りシートであることが好ましく、人の体を拭くための拭き取りシートであることがより好ましい。【００１７】
また、本明細書は、本発明の効果を発揮する特定の実施態様の拭き取りシートとして、不織布と、前記不織布中に含浸された含浸液とを含む拭き取りシートであって、前記不織布が、合計で１００重量％となるように、１０〜８０重量％のレーヨン、１０〜８０重量％のリヨセルおよび５〜３０重量％の熱融着繊維を含み、前記不織布がスパンレース不織布であり、前記不織布の目付量が３０〜１００ｇ／ｍ２であり、前記レーヨンの繊度が２．０〜５．０ｄｔｅｘ、前記リヨセルの繊度が０．９〜３．３ｄｔｅｘ、前記熱融着繊維の繊度が１．２〜２．２ｄｔｅｘであり、前記含浸液が、水、および３０〜７０重量％のエタノールを含み、前記含浸液を含まない状態の不織布における縦横どちらか一方または両方における表面の凹凸の間隔が０．５〜３．５ｍｍである拭き取りシート（以下、特に、「本発明の実施態様Ａの拭き取りシート」と称する場合がある）についても提供する。このような本発明の実施態様Ａの拭き取りシートも、本明細書に記載の発明に含まれる。【００１８】
本発明の実施態様Ａの拭き取りシートにおいて、前記不織布１００重量部に対する、前記含浸液の質量割合が２５０〜５００重量部であることが好ましい。【００１９】
本発明の実施態様Ａの拭き取りシートは、対人用のウェット拭き取りシートであることが好ましく、人の体を拭くための拭き取りシートであることがより好ましい。
【発明の効果】
【００２０】
本発明の拭き取りシートは、セルロース繊維を用いたスパンレース不織布でありながら、低級アルコールを比較的高濃度に含む含浸液に適用でき、高い液保持性を有するという前提条件を満たしながら、なおかつ、ゴシゴシ感やハリ・コシが向上された拭き取りシートを提供することができる。
【発明を実施するための形態】
【００２１】
本発明の拭き取りシートは、２種類のセルロース繊維を含む不織布と、不織布中に含浸された含浸液とを含み、ＫＦＸ法による加圧下湿潤時表面試験により測定された４０μｍ以上の凹凸数が１０〜３０個の範囲内であり、前記不織布の目付量は３０〜１００ｇ／ｍ２であることを特徴とする。このような性質を有する本発明の拭き取りシートによれば、セルロース繊維を用いたスパンレース不織布でありながら、低級アルコールを比較的高濃度に含む含浸液に適用でき、高い液保持性を有するという前提条件を満たしながら、なおかつ、ゴシゴシ感やハリ・コシが向上された拭き取りシートを提供することができる。
【００２２】
本発明の拭き取りシートにおいて、上述したＫＦＸ法による加圧下湿潤時表面試験により測定された４０μｍ以上の凹凸数が１０個未満である場合には、肌に対する刺激が少なくなる。また、上述したＫＦＸ法による加圧下湿潤時表面試験により測定された４０μｍ以上の凹凸数が３０個を超える場合には、肌に対する刺激が多すぎて痛みになる。適度な拭き心地を得るためには、ＫＦＸ法による加圧下湿潤時表面試験により測定された４０μｍ以上の凹凸数は１５〜２５個の範囲内であることが好ましい。なお、このようなＫＦＸ法による加圧下湿潤時表面試験により測定された４０μｍ以上の凹凸数が１０〜３０個の範囲内である不織布は、実施例にて詳述するような繊維の構成とし、かつ、製造の際に、縦横どちらか一方向または両方における表面の凹凸の間隔（柄間隔）が後述する範囲内となるような条件で高圧水流の噴射による交絡処理を行なうことで好適に製造することができる。
【００２３】
本発明の拭き取りシートを構成する不織布は、その目付量が３０〜１００ｇ／ｍ２の範囲内、好ましくは４０〜８０ｇ／ｍ２の範囲内である。不織布の目付量が３０ｇ／ｍ２未満である場合には、形態安定性が低下し、実使用時に拭き取りシートの丸まりなどが発生しやすくなる傾向にあり、また、不織布の目付量が１００ｇ／ｍ２を超える場合には、拭き取りシート一枚あたりに使用する繊維量、含浸液の量が多くなりコスト面で不利となる傾向にあるためである。本発明の拭き取りシートを構成する不織布の目付量は、ＪＩＳ  Ｌ１９０６に準じ、温度２０℃、湿度６５％の標準状態にサンプルを２４時間放置後、幅方向１ｍ×長さ方向１ｍの試料を採取し、天秤を用いて重量（ｇ）を測定し、重量（ｇ）の小数点以下を四捨五入して算出された値を指す。
【００２４】
本発明の拭き取りシートは、含浸液を含まない（ドライな）状態の不織布における縦横どちらか一方向または両方における表面の凹凸の間隔（ピッチ）（柄間隔）が０．５〜３．５ｍｍの範囲内であることが好ましい。ここで、本発明の拭き取りシートにおいて、「縦方向」は、不織布製造時のウェブの進行方向を指し、「横方向」は同一平面上において上記縦方向に対し垂直な方向を指す。含浸液を含まない状態の不織布の表面の凹凸の間隔が０．５ｍｍ未満である場合には、凹凸の連続性が高すぎて肌に対する刺激が得られにくくなってしまう傾向にあり、また、３．５ｍｍを超える場合には、凹凸の連続間隔が大きく、肌に対する適度な連続的な刺激が得られにくくなってしまう傾向にある。肌に対する、より適度な刺激が得られる観点からは、含浸液を含まない状態の不織布の表面の凹凸の間隔は、１．５〜２．８ｍｍの範囲内であることが好ましい。
【００２５】
また本発明の拭き取りシートは、ＫＦＸ法による保持液吐き出し試験（保持液が水の場合）により測定された放出率が２０〜５０％の範囲内であることが好ましい。ＫＦＸ法による保持液吐き出し試験により測定された放出率が２０〜５０％の範囲内であることで、拭き取り時に適度な液感を得ることができるという利点がある。ＫＦＸ法による保持液吐き出し試験により測定された数値が２０％未満である場合には、拭き取りによる爽快感が得られにくい傾向にあり、また、ＫＦＸ法による保持液吐き出し試験により測定された数値が５０％を超える場合には、液だれして取扱いにくくなってしまう傾向にある。適度に含浸液を排出して肌に爽快感を与えると共に液だれしないという観点からは、本発明の拭き取りシートは、ＫＦＸ法による保持液吐き出し試験により測定された放出率が２５〜４５％の範囲内であることがより好ましい。
【００２６】
本発明に用いられるセルロース繊維としては、天然セルロース繊維、再生セルロース繊維、精製セルロース繊維などが好適な例として挙げられる。具体的には、コットン、麻、羊毛、パルプなどの天然セルロース繊維、レーヨン、キュプラなどの再生セルロース繊維、リヨセルなどの精製セルロース繊維などが挙げられる。中でも、吸液性と不織布の形態安定性の観点から、不織布を構成する２種類のセルロース繊維のうち一方がレーヨンであり、他方がリヨセルであることが好ましい。これらのセルロース繊維を組み合わせて用いることにより、これらのうちのいずれかのセルロース繊維とこれら以外のセルロース繊維とを組み合わせた場合、ならびに、これらの以外のセルロース繊維を組み合わせた場合とは異なり、入手の容易さ、取扱いの容易さ、混綿の容易さなどの利点がある。
【００２７】
本発明において用いられる２種類のセルロース繊維は、その繊度は特に制限されるものではないが、そのうち一方のセルロース繊維（たとえばレーヨン）の繊度は、好ましくは２．０〜５．０ｄｔｅｘの範囲内であり、より好ましくは３．０〜４．０ｄｔｅｘの範囲内である。一方のセルロース繊維（たとえばレーヨン）の繊度が２．０ｄｔｅｘ未満である場合には、好適なゴシゴシ感を与える凹凸が小さくなるという傾向にあり、また、一方のセルロース繊維（たとえばレーヨン）の繊度が５．０ｄｔｅｘを超える場合には、拭き取りシートの凹凸が多くなり、肌に与える刺激が強すぎるためである。また、２種類のセルロース繊維のうち、残る他方のセルロース繊維（たとえばリヨセル）の繊度は、好ましくは０．９〜３．３ｄｔｅｘの範囲内であり、より好ましくは１．２〜２．５ｄｔｅｘの範囲内である。他方のセルロース繊維（たとえばリヨセル）の繊度が０．９ｄｔｅｘ未満である場合には、ゴシゴシ感が減少する傾向にあり、また、他方のセルロース繊維（たとえばリヨセル）の繊度が３．３ｄｔｅｘを超える場合には、肌に対する刺激が強すぎる傾向にあるためである。
【００２８】
本発明の拭き取りシートを構成する不織布は、上述した２種類のセルロース繊維以外に熱融着繊維をさらに含んでいることが好ましい。熱融着繊維をさらに含むことで、拭き取りシートの形態安定性を向上できるという利点がある。本発明に用いられる熱融着繊維は、単繊維の他、芯鞘繊維（コアシェルタイプ）、並列繊維（サイドバイサイドタイプ）などの複合繊維が挙げられる。特に、芯鞘複合繊維は、不織布表面に皮膜を形成しにくいので、不織布表面のセルロース繊維が露出した状態を保持したまま、物理的強度を向上させると共に、拭き取り時の繊維脱落を防止することができ、好ましい。
【００２９】
熱融着繊維としては、たとえば、ポリプロピレン（芯）とポリエチレン（鞘）の組み合わせ、ポリプロピレン（芯）とエチレンビニルアルコール（鞘）の組み合わせ、高融点ポリエステル（芯）と低融点ポリエステル（鞘）の組み合わせが挙げられる。
【００３０】
本発明の拭き取りシートを構成する不織布に好適に用いられる熱融着繊維は、その繊度については特に制限されないが、１．２〜２．２ｄｔｅｘの範囲内であることが好ましく、１．５〜２．０ｄｔｅｘの範囲内であることがより好ましい。熱融着繊維の繊度が１．２ｄｔｅｘ未満である場合には、拭き取りシートの物性に大きく影響を与えないが、ウェブ形成時のカード通過性が低下する傾向にあるためであり、また、熱融着繊維の繊度が２．２ｄｔｅｘを超える場合には、接着交点の減少により形態安定性が低下するという傾向にあるためである。
【００３１】
本発明の拭き取りシートを構成する不織布において、熱融着繊維の不織布に対する総含有量は特に制限されないが、５〜３０質量％の範囲内であることが好ましく、１５〜２５質量％の範囲内であることがより好ましい。熱融着繊維の不織布に対する総含有量が５質量％未満である場合には、拭き取りシートの形態安定性が低下する傾向にあり、また、３０質量％を超える場合には、保液性が低下する傾向にある。
【００３２】
より好適には、本発明の拭き取りシートを構成する不織布は、合計で１００重量％となるように、１０〜８０重量％のレーヨン、１０〜８０重量％のリヨセルおよび５〜３０重量％の熱融着繊維を含む。それぞれこれらの範囲内の含有量で２種類のセルロース繊維、熱融着繊維を含むことで、得られた拭き取りシートにおいて要求される性能である、保液性および形態安定性を同時に満たすことができるという利点がある。
【００３３】
本発明の拭き取りシートを構成する不織布は、本発明の効果を阻害しない範囲であれば、上述した２種類のセルロース繊維および熱融着繊維以外の繊維を含んでいても勿論よい。このような繊維としては、たとえば、ポリエチレンテレフタレート、ポリブチレンテレフタレート、これらのコポリマーなどのポリエステル系繊維、ポリエチレン、ポリプロピレン、ポリスチレンなどのポリオレフィン系繊維、ポリアクリロニトリル、モダクリルなどのアクリル系繊維、ナイロン６、ナイロン６６、ナイロン１２などのポリアミド系繊維、ポリビニルアルコール繊維、ポリ塩化ビニリデン繊維、ポリ塩化ビニル繊維、ウレタン繊維などの合成繊維、トリアセテート繊維、ジアセテート繊維などの半合成繊維などが挙げられる。これらの繊維を構成するポリマーは、ホモポリマー、変性ポリマー、ブレンド、共重合体などのかたちでも利用することができる。
【００３４】
また本発明の拭き取りシートを構成する不織布は、その見かけ密度について特に制限されないが、０．０５〜０．１５ｇ／ｃｍ３の範囲内であることが好ましく、０．０７〜０．１３ｇ／ｃｍ３の範囲内であることがより好ましい。不織布の見かけ密度が０．０５ｇ／ｃｍ３未満である場合には、形態安定性が低下する傾向にあり、また、不織布の見かけ密度が０．１５ｇ／ｃｍ３を超える場合には、保液性が低下する傾向にある。本発明の拭き取りシートを構成する不織布の見かけ密度は、目付量（ｇ／ｍ２）と厚み（ｍｍ）より計算して求めることができる（不織布の見かけ密度（ｇ／ｃｍ３）＝目付量（ｇ／ｍ２）／厚み（ｍｍ）／１０００）。不織布の厚みは、剃刀（フェザー安全剃刀（株）製「フェザー剃刀Ｓ片刃」）を用いて、サンプルを面に垂直にＭＤ方向に切断し、デジタル顕微鏡（（株）キーエンス（ＫＥＹＥＮＣＥ）製デジタルマイクロスコープ（ＤＩＧＩＴＡＬ  ＭＩＣＲＯＳＣＯＰＥ）  ＶＨＸ−９００）にて試料の断面を観察することにより測定することができる。
【００３５】
本発明の拭き取りシートは、本発明の効果を阻害しない範囲であれば、その層構成に特に制限はない。すなわち、単層構造からなる不織布であってもよいし、２層、３層といった多層構造であっても構わない。多層構造とした場合、各層の繊維配合は同じでも変更しても構わない。
【００３６】
不織布としては、たとえば乾式スパンレース不織布、湿式スパンレース不織布、エアレイド不織布、エアスルー不織布、メルトブローン不織布、スパンボンド不織布などの各種の不織布を好適に用いることができる。これらの不織布のうち、生体適合性を有する液体の含浸性能、保持性能、風合いなどの観点から、乾式スパンレース不織布または湿式スパンレース不織布が好ましい。
【００３７】
本発明の拭き取りシートにおいて、含浸液は、水と、エタノールとを必須の成分として含有する。含浸液は、さらに、殺菌成分、清涼成分を含有することが好ましい。含浸液は、その他の添加成分を含有してもよい。
【００３８】
含浸液に含まれる水としては、精製水が好ましい。含浸液中の、水の含有量は、特に限定されないが、含浸液１００質量％に対して、３０〜７０質量％が好ましく、より好ましくは３５〜６５質量％、さらに好ましくは４０〜６０質量％である。
【００３９】
含浸液中の、エタノールの含有量は、含浸液１００質量％に対して、３０〜７０質量％が好ましく、より好ましくは３５〜６５質量％、さらに好ましくは４０〜６０質量％である。上記含有量が３０質量％以上であることにより、速乾性、清涼感が向上し、また清涼成分や殺菌成分などの溶解安定性も向上する。一方、上記含有量が７０質量％を超えると、エタノールの強い刺激臭による不快感が発生し、また含浸液の熱による膨張が発生して容器の密閉性に影響を与える場合がある。
【００４０】
上記殺菌成分としては、特に限定されないが、たとえば、塩化ベンザルコニウム、塩化ベンゼトニウム、塩酸クロルヘキシジン、フェノール、トリクロロカルバニリド、グルコン酸クロルヘキシジン、イソプロピルメチルフェノール、トリクロサン、サリチル酸、ソルビン酸、塩化リゾチームなどが挙げられる。含浸液中の、殺菌成分の含有量は、特に限定されないが、含浸液１００質量％に対して、０．０５〜１．０質量％が好ましく、より好ましくは０．１〜０．５質量％である。
【００４１】
上記清涼成分としては、特に限定されないが、たとえば、ｌ−メントール、ｌ−メンチルグリセリルエーテル、ユーカリプトール、カンファー、乳酸メンチル、サリチル酸メンチル、ボルネオールなどが挙げられる。含浸液中の、清涼成分の含有量は、特に限定されないが、含浸液１００質量％に対して、０．０５〜５．０質量％が好ましく、より好ましくは０．１〜３．０質量％である。
【００４２】
上記その他添加成分としては、特に限定されないが、たとえば、多価アルコール、ポリフェノール類や植物抽出物などの保湿成分；制汗成分；消臭成分；界面活性剤；抗炎症剤；粉体；紫外線吸収剤；金属イオン封鎖剤；香料；酸化防止剤；ビタミン類；動植物抽出物；ｐＨ調整剤；炭素数３〜５の低級アルコールなどが挙げられる。
【００４３】
上記多価アルコールとしては、特に限定されないが、たとえば、エチレングリコール、プロピレングリコール、イソプレングリコール、ジプロピレングリコール、ポリエチレングリコール、ジエチレングリコール、ジプロピレングリコール、トリエチレングリコール、１，３−ブチレングリコール（１，３−ブタンジオール）、１，２−ブタンジオール、１，２−ペンタンジオール、１，２−ヘキサンジオール、１，２−オクタンジオール、１，２−デカンジオール、グリセリン（１，２，３−プロパントリオール）、ジグリセリン、ポリグリセリン、ソルビトール、マルチトール、ポリオキシエチレンメチルグルコシド、ポリオキシプロピレンメチルグルコシドなどが挙げられる。中でも、１，３−ブチレングリコール、グリセリン、ポリエチレングリコールが好ましい。多価アルコールは、保湿効果を向上させる。上記ポリエチレングリコールの数平均分子量は、特に限定されないが、保湿効果とべたつき抑制の観点から、２００〜３００００が好ましく、より好ましくは４０００〜３００００である。
【００４４】
上記制汗成分としては、特に限定されないが、たとえば、塩化アルミニウム、硫酸アルミニウムカリウム、硫酸アルミニウム、酢酸アルミニウム、クロルヒドロキシアルミニウム、アラントインクロルヒドロキシアルミニウム、パラフェノールスルホン酸亜鉛などが挙げられる。含浸液中の、制汗成分の含有量は、特に限定されないが、含浸液１００質量％に対して、０．１〜１０質量％が好ましく、より好ましくは０．２〜５．０質量％である。
【００４５】
上記消臭成分としては、特に限定されないが、たとえば、酸化亜鉛などの金属酸化物、シリカ、アルキルジエタノールアミド、ヒドロキシアパタイト、茶抽出物、柿抽出物などが挙げられる。
【００４６】
上記界面活性剤としては、特に限定されないが、カチオン界面活性剤、アニオン界面活性剤、ノニオン界面活性剤、両性界面活性剤などが挙げられる。中でも、ノニオン界面活性剤が好ましい。上記ノニオン界面活性剤としては、特に限定されないが、ソルビタン脂肪酸エステル、グリセリン脂肪酸エステル、ヒマシ油、硬化ヒマシ油、およびこれらのアルキレンオキシド付加物；ポリオキシアルキレンアルキルエーテル、ポリオキシアルキレン脂肪酸エステル、ポリオキシアルキレンアルキルフェニルエーテルなどが挙げられる。中でも、硬化ヒマシ油のアルキレンオキシド付加物、ポリオキシアルキレンアルキルエーテルが好ましい。上記硬化ヒマシ油のアルキレンオキシド付加物としては、たとえば、ポリオキシエチレン硬化ヒマシ油などが挙げられる。上記ポリオキシアルキレンアルキルエーテルとしては、たとえば、ポリオキシエチレンセチルエーテル、ポリオキシエチレンポリオキシプロピレンデシルテトラデシルエーテルなどが挙げられる。
【００４７】
含浸液の製造方法は、特に限定されず、公知の製造方法を用いることができる。たとえば、各成分を混合し、パドルミキサーで攪拌し、各成分を均一化する方法が挙げられる。
【００４８】
本発明の拭き取りシートは、本発明の効果を阻害しない範囲で、不織布に、慣用の添加剤、例えば、安定剤（銅化合物などの熱安定剤、紫外線吸収剤、光安定剤、酸化防止剤など）、微粒子、着色剤、蛍光増白剤、帯電防止剤、難燃剤、消臭剤、可塑剤、潤滑剤、結晶化速度遅延剤などを含有していてもよい。これらの添加剤は、単独でまたは二種以上組み合わせて使用できる。これらの添加剤は、不織布を構成する繊維中に含まれていてもよく、不織布の表面に担持されていてもよい。
【００４９】
本発明の拭き取りシートは、対人用のウェット拭き取りシートとしての用途に好適であり、中でも、人の体を拭くための拭き取りシートであることが特に好適である。
【００５０】
以下に、本発明の具体的な実施態様の一例である、本発明の実施態様Ａの拭き取りシートを示す。本発明の実施態様Ａの拭き取りシートは、不織布と、該不織布中に含浸された含浸液とを含む拭き取りシートであって、上記不織布が、合計で１００重量％となるように、１０〜８０重量％のレーヨン、１０〜８０重量％のリヨセルおよび５〜３０重量％の熱融着繊維を含み、上記不織布がスパンレース不織布であり、上記不織布の目付量が３０〜１００ｇ／ｍ２であり、上記レーヨンの繊度が２．０〜５．０ｄｔｅｘ、上記リヨセルの繊度が０．９〜３．３ｄｔｅｘ、上記熱融着繊維の繊度が１．２〜２．２ｄｔｅｘであり、上記含浸液が、水、及び３０〜７０重量％のエタノールを含み、前記含浸液を含まない状態の不織布における縦横どちらか一方または両方における表面の凹凸の間隔は、０．５〜３．５ｍｍであることを特徴とする拭き取りシートである。当該構成を有する拭き取りシートは、上述したような本発明の効果を発揮し得る。このような本発明の実施態様Ａの拭き取りシートは、上述した本発明の拭き取りシートの発明とは独立に、本明細書に記載の発明に含まれる。
【００５１】
本発明の実施態様Ａの拭き取りシートにおいて、上記熱融着繊維は、本発明に用いられる熱融着繊維として、上述されている熱融着繊維が挙げられる。本発明の実施態様Ａの拭き取りシートにおけるレーヨン、リヨセル、熱融着繊維の好ましい含有量、繊度などについては、上述した本発明の拭き取りシートと同様である。
【００５２】
即ち、本発明の実施態様Ａの拭き取りシートを構成する不織布は、合計で１００重量％となるように、１０〜８０重量％のレーヨン、１０〜８０重量％のリヨセルおよび５〜３０重量％の熱融着繊維を含む。上記レーヨンの含有量は、１５〜６０重量％が好ましく、より好ましくは２０〜４０重量％である。上記リヨセルの含有量は、２０〜７０重量％が好ましく、より好ましくは４０〜６０重量％である。上記熱融着繊維の含有量は、１０〜２５重量％が好ましい。また、本発明の実施態様Ａの拭き取りシートを構成する不織布の目付量は、３０〜１００ｇ／ｍ２であり、好ましくは４０〜８０ｇ／ｍ２である。
【００５３】
また、本発明の実施態様Ａの拭き取りシートを構成する不織布において、レーヨンの繊度は２．０〜５．０ｄｔｅｘであり、好ましくは３．０〜４．０ｄｔｅｘである。リヨセルの繊度は０．９〜３．３ｄｔｅｘであり、好ましくは１．２〜２．５ｄｔｅｘである。熱融着繊維の繊度は１．２〜２．２ｄｔｅｘであり、好ましくは１．５〜２．０ｄｔｅｘである。
【００５４】
本発明の実施態様Ａの拭き取りシートにおいて、上記含浸液は、本発明に用いられる含浸液として上述されている含浸液の中でも、特に、水、及び３０〜７０重量％のエタノールを含む含浸液である。
【００５５】
上記含浸液中のエタノールの含有量は、含浸液１００重量％に対して、３０〜７０質量％が好ましく、より好ましくは３５〜６５質量％、さらに好ましくは４０〜６０質量％である。また、上記含浸液中の水の含有量は、含浸液１００重量％に対して、３０〜７０質量％が好ましく、より好ましくは３５〜６５質量％、さらに好ましくは４０〜６０質量％である。
【００５６】
本発明の実施態様Ａの拭き取りシートにおいて、前記不織布１００重量部に対する、前記含浸液の質量割合は２５０〜５００重量部が好ましく、より好ましくは２７０〜４５０重量部である。上記質量割合が２５０重量部以上であることにより、拭き取り性能や使用感が向上する。一方、上記質量割合が５００重量部を超えると、拭き取り時に肌が濡れすぎるため、使用感や速乾性が低下する場合がある。
【００５７】
本発明の実施態様Ａの拭き取りシートにおいて、含浸液を含まない状態における不織布の縦横どちらか一方または両方における表面の凹凸の間隔は、０．５〜３．５ｍｍであり、好ましくは１．５〜２．８ｍｍである。
【００５８】
以下に実施例により詳細に説明するが、本発明は実施例により何等限定されるものではない。なお本発明における不織布の物性は以下の方法により測定されたものを意味する。
【００５９】
［目付量］
ＪＩＳ  Ｌ１９０６に準じ、温度２０℃、湿度６５％の標準状態にサンプルを２４時間放置後、幅方向１ｍ×長さ方向１ｍの試料を採取し、天秤を用いて重量（ｇ）を測定する。得られた重量（ｇ）の小数点以下を四捨五入して目付とした。
【００６０】
［厚み］
剃刀（フェザー安全剃刀（株）製「フェザー剃刃Ｓ片刃」）を用いて、サンプルを面に垂直にＭＤ方向に切断し、デジタル顕微鏡［（株）キーエンス（ＫＥＹＥＮＣＥ）製デジタルマイクロスコープ（ＤＩＧＩＴＡＬ  ＭＩＣＲＯＳＣＯＰＥ）  ＶＨＸ−９００］にて試料の断面を観察し厚さを計測した。
【００６１】
［見かけ密度］
目付（ｇ／ｍ２）と厚み（ｍｍ）より算出した（不織布の見かけ密度（ｇ／ｃｍ３）＝目付（ｇ／ｍ２）／厚み（ｍｍ）／１０００）。
【００６２】
［表面の凹凸の間隔（柄間隔）］
得られた不織布をデジタル顕微鏡（（株）キーエンス（ＫＥＹＥＮＣＥ）製デジタルマイクロスコープ（ＤＩＧＩＴＡＬ  ＭＩＣＲＯＳＣＯＰＥ）  ＶＨＸ−９００）にて試料の表面を観察し、縦方向、横方向に関する表面の凹凸の間隔（ピッチ）を測定した。
【００６３】
［破断強力、破断伸度］
得られた不織布について、定速伸長形引張試験機（株式会社島津製作所製「ＡＧ−ＩＳ」）を用いて、ＪＩＳ  Ｌ  １９１３「一般不織布試験方法」の６．３．２に従って、縦方向から４５度傾けて裁断し、エタノール５０質量％水溶液にて湿潤させた試験片の破断時の引張強さ（Ｎ／５ｃｍ）、伸度（％）を測定した。試験片が浸漬される水の温度は２０℃とした。
【００６４】
［表面凹凸数］
得られた不織布について、２５ｃｍ（ＭＤ）×２０ｃｍ（ＣＤ）に裁断した原反にエタノール５０質量％水溶液を自重に対して３００質量％含浸させたシートを自動化表面試験機（ＫＥＳ−ＦＢ４−ＡＵＴＯ−Ａ、カトーテック社製）に設置し、試料張力（４００ｇ）、荷重（１０ｇ）、表面測定試料移動速度（１ｍｍ／ｓｅｃ）で粗さ測定を行なった（加圧下湿潤時表面試験（ＫＦＸ法））。そこから１００ｍｍ間に含まれる４０μｍ以上の凹凸の数（表面凹凸数）をカウントした。
【００６５】
［保水性］
ＪＩＳ  Ｌ１９０７  ７．２吸水率に準じて測定した。試験片を５ｃｍ角に切り出して重量を測定する（Ａｇ）。その試験片を、水に３０秒浸した。浸漬後、試験片の一辺をつまんで液から取り出し、１分後の重量（Ｂｇ）を測定した。保液率（Ｃ％）は下記式
Ｃ（％）＝［（Ｂ−Ａ）／Ａ］×１００
にて算出される。
【００６６】
［放出性（水）］
上記の方法により保水したシートを線圧０．１ｋｇｆ／ｃｍで絞り、シート重量（Ｄｇ）を測定し、放出量[（Ｂ−Ｄ）ｇ]を得た。放出率（Ｅ％）は下記式
Ｅ（％）＝[(Ｂ−Ｄ)／（Ｂ−Ａ）]×１００
にて算出される。
【００６７】
［形態安定性（カンチレバー）］
ＪＩＳ  Ｌ  １９１３  ６．７．３に従い、カンチレバー法によって突き出た長さを測定した。ただし、ウェブの進行に対して４５度の方向に裁断し、エタノール５０質量％水溶液に３００％含浸させたシートを使用した。
【００６８】
［ゴシゴシ感］
（１）サンプルの作製
得られた不織布を、縦（不織布の長手方向）１０ｃｍ×横（不織布の幅方向）２０ｃｍの長方形に切り出し、（ポリエチレンテレフタレート／アルミニウム／ポリプロピレン積層シート）製の袋に入れた。次いで、下記の含浸液を、不織布１００重量部に対して含浸液３００重量部となるように、上記袋に入れて、不織布に含浸させた。上記袋を密閉して、２５℃の雰囲気下に３日間静置して、拭き取りシート（含浸液が含浸された不織布）のサンプルを作製した。
【００６９】
＜含浸液＞
９５％エタノール                    ５０．０重量％
イソプロピルメチルフェノール          ０．２重量％
ｌ−メントール                        ０．３重量％
精製水                              ４９．５重量％
合計                              １００．０重量％
（２）評価
３人の専門評価パネルにより評価を行なった。上記で得られた拭き取りシートのサンプルで、手の甲を３往復拭いて、その際の感触を以下の判定基準で評価した。
【００７０】
＜判定基準＞
５：ゴシゴシとした摩擦感を強く感じた、
４：ゴシゴシとした摩擦感を明確に感じた、
３：ゴシゴシとした摩擦感が僅かにしか感じられなかった、
２：やわらかな摩擦感しか感じられなかった、
１：摩擦感が弱く、滑るような感触であった。
【００７１】
［実施例１］
２種類のセルロース繊維として、繊度３．３ｄｔｅｘのビスコースレーヨン（ホープ、オーミケンシ社製）（以下、「セルロース繊維−１」と呼称する）および繊度１．７ｄｔｅｘのリヨセル（テンセル（登録商標）、レンチング社製、ダル）（以下、「セルロース繊維−２」と呼称する）を用い、これを繊度１．７ｄｔｅｘの熱融着繊維（芯がポリプロピレン、鞘がポリエチレンの芯鞘複合繊維、ＨＲ−ＮＴＷ、宇部エクシモ社製）と、重量比で、３０：５０：２０となるように均一に混綿し、ＣＡＤでセミランダムウェブを作製した。次いで、このカードウェブを開口率２５％、穴径０．３ｍｍのパンチングドラム支持体上に載置して速度５０ｍ／分で長手方向に連続的に移送すると同時に、上方から高圧水流を噴射して交絡処理を行なって、交絡した繊維ウェブ（不織布）を製造した。この交絡処理に当たっては、穴径０．１０ｍｍのオリフィスをウェブの幅方向に沿って０．６ｍｍの間隔で設けてあるノズル２本を使用し（隣接するノズル間の距離２０ｃｍ）、１列目のノズルから噴射した高圧水流の水圧を６．５ＭＰａ、２列目のノズルから噴射した高圧水流の水圧を７．０ＭＰａとして行なった（表ＷＪ）。
【００７２】
もう一方の面には開口率２５％、穴径０．３ｍｍのパンチングドラム支持体上に載置して速度５０ｍ／分で長手方向に連続的に移送すると同時に、上方から高圧水流を噴射して交絡処理を行なって、交絡した繊維ウェブ（不織布）を製造した。この交絡処理に当たっては、穴径０．１０ｍｍのオリフィスをウェブの幅方向に沿って０．６ｍｍの間隔で設けてあるノズル１本を使用し、１列目のノズルから噴射した高圧水流の水圧を７．０ＭＰａとして行なった（裏ＷＪ−１）。先程と同じ面から繊維径０．９０ｍｍ、メッシュ１０（本／ｉｎｃｈ）、平織りの全体に平坦なネット支持体に載置して連続的に移送すると共に高圧水流を噴射して交絡処理を行なってネットの凹凸を不織布の表面に転写した。この交絡処理は、穴径０．１０ｍｍのオリフィスをウェブの幅方向に沿って０．６ｍｍの間隔で設けてあるノズル３本を使用して、いずれも高圧水流の水圧６．０ＭＰａの条件下で行なった（裏ＷＪ−２）。さらに１３５℃で乾燥した。
【００７３】
得られた不織布は、単一層であり、目付量が４４．８ｇ／ｍ２、厚みが０．３７ｍｍ、見かけ密度が０．１２ｇ／ｃｍ３であった。また、得られた不織布についての各種の評価結果を表１に示す。
【００７４】
［実施例２］
ＷＪ処理の条件を以下のように変え、速度を５．０ｍ／分で行なったこと以外は実施例１と同様に行なった。
【００７５】
（ＷＪ処理）
表ＷＪ
…３．０ＭＰａ−４．０ＭＰａ
裏ＷＪ−１
…５．０ＭＰａ
裏ＷＪ−２
…３．０ＭＰａ−４．０ＭＰａ−５．０ＭＰａ
得られた不織布は、単一層であり、目付量が４５．３ｇ／ｍ２、厚みが０．４５ｍｍ、見かけ密度が０．１０ｇ／ｃｍ３であった。得られた不織布についての各種の評価結果を表１に示す。
【００７６】
［実施例３］
セルロース繊維−１とセルロース繊維−２と熱融着繊維とを重量比で、８０：１５：５となるように混合し、ネットとして繊維径１．２０ｍｍ、メッシュ１２本／ｉｎｃｈ、平織りを用い、以下の条件でＷＪ処理を行ない、速度を５．０ｍ／分としたこと以外は実施例１と同様に行なった。
【００７７】
（ＷＪ処理）
表ＷＪ
…３．０ＭＰａ−５．０ＭＰａ
裏ＷＪ−１
…７．０ＭＰａ
裏ＷＪ−２
…３．０ＭＰａ−５．０ＭＰａ−７．０ＭＰａ
得られた不織布は、単一層であり、目付量が９１．０ｇ／ｍ２、厚みが０．７０ｍｍ、見かけ密度が０．１３ｇ／ｃｍ３であった。得られた不織布についての各種の評価結果を表１に示す。
【００７８】
［実施例４］
セルロース繊維−１とセルロース繊維−２と熱融着繊維とを重量比で、６０：２０：２０となるように混合し、ネットとして（Ｈ２５）繊維径０．６５ｍｍ、メッシュ２５本／ｉｎｃｈ、平織りを用い、以下の条件でＷＪ処理を行ない、速度を５．０ｍ／分としたこと以外は実施例１と同様に行なった。
【００７９】
（ＷＪ処理）
表ＷＪ
…２．０ＭＰａ
裏ＷＪ−１
…３．０ＭＰａ
裏ＷＪ−２
…２．０ＭＰａ−３．０ＭＰａ
得られた不織布は、単一層であり、目付量が３２．０ｇ／ｍ２、厚みが０．３１ｍｍ、見かけ密度が０．１０ｇ／ｃｍ３であった。得られた不織布についての各種の評価結果を表１に示す。
【００８０】
［実施例５］
セルロース繊維−１とセルロース繊維−２と熱融着繊維とを重量比で、２０：７０：１０となるように混合し、以下の条件でＷＪ処理を行ない、速度を５．０ｍ／分としたこと以外は実施例１と同様に行なった。
【００８１】
（ＷＪ処理）
表ＷＪ
…３．０ＭＰａ−４．０ＭＰａ
裏ＷＪ−１
…５．０ＭＰａ
裏ＷＪ−２
…３．０ＭＰａ−４．０ＭＰａ−５．０ＭＰａ
得られた不織布は、単一層であり、目付量が４５．２ｇ／ｍ２、厚みが０．４８ｍｍ、見かけ密度が０．０９ｇ／ｃｍ３であった。得られた不織布についての各種の評価結果を表１に示す。
【００８２】
［比較例１］
セルロース繊維−１のみを用い、ネットとして繊維径１．００ｍｍ、メッシュ６本／ｉｎｃｈ、平織りを用い、以下の条件でＷＪ処理を行ない、速度を５．０ｍ／分としたこと以外は実施例１と同様に行なった。
【００８３】
（ＷＪ処理）
表ＷＪ
…３．０ＭＰａ−５．０ＭＰａ
裏ＷＪ−１
…７．０ＭＰａ
裏ＷＪ−２
…３．０ＭＰａ−５．０ＭＰａ−７．０ＭＰａ
得られた不織布は、単一層であり、目付量が２４．３ｇ／ｍ２、厚みが０．２４ｍｍ、見かけ密度が０．１０ｇ／ｃｍ３であった。得られた不織布についての各種の評価結果を表２に示す。
【００８４】
［比較例２］
セルロース繊維−２と熱融着繊維とを重量比で６０：４０となるように混合し、ネットとして繊維径０．２０ｍｍ、７６本／ｉｎｃｈ、平織りを用い、以下の条件でＷＪ処理を行ない、速度を５．０ｍ／分としたこと以外は実施例１と同様に行なった。
【００８５】
（ＷＪ処理）
表ＷＪ
…３．０ＭＰａ−５．０ＭＰａ
裏ＷＪ−１
…７．０ＭＰａ
裏ＷＪ−２
…３．０ＭＰａ−５．０ＭＰａ−７．０ＭＰａ
得られた不織布は、単一層であり、目付量が１１８．４ｇ／ｍ２、厚みが０．８５ｍｍ、見かけ密度が０．１４ｇ／ｃｍ３であった。得られた不織布についての各種の評価結果を表２に示す。
【００８６】
［比較例３］
繊度１．６ｄｔｅｘのＰＥＴ繊維（Ｔ４７１、東レ社製）のみを用い、以下の条件でＷＪ処理を行ない、速度を５．０ｍ／分としたこと以外は実施例１と同様に行なった。
【００８７】
（ＷＪ処理）
表ＷＪ
…３．０ＭＰａ−４．０ＭＰａ
裏ＷＪ−１
…５．０ＭＰａ
裏ＷＪ−２
…３．０ＭＰａ−４．０ＭＰａ−５．０ＭＰａ
得られた不織布は、単一層であり、目付量が４４．３ｇ／ｍ２、厚みが０．５６ｍｍ、見かけ密度が０．０８ｇ／ｃｍ３であった。得られた不織布についての各種の評価結果を表２に示す。
【００８８】
［比較例４］
ネットとして繊維径０．２０ｍｍ、メッシュ７６本／ｉｎｃｈ、平織りを用い、ＷＪ処理の条件を以下のように変え、速度を５．０ｍ／分で行なったこと以外は実施例１と同様に行なった。
【００８９】
（ＷＪ処理）
表ＷＪ
…３．０ＭＰａ−４．０ＭＰａ
裏ＷＪ−１
…５．０ＭＰａ
裏ＷＪ−２
…３．０ＭＰａ−４．０ＭＰａ−５．０ＭＰａ
得られた不織布は、単一層であり、目付量が５１．３ｇ／ｍ２、厚みが０．４９ｍｍ、見かけ密度が０．１０ｇ／ｃｍ３であった。得られた不織布についての各種の評価結果を表２に示す。
【００９０】
［比較例５］
ネットとして繊維径０．９０ｍｍ、１０本／ｉｎｃｈ、平織りを用い、ＷＪ処理の条件を以下のように変え、速度を５．０ｍ／分で行なったこと以外は実施例１と同様に行なった。
【００９１】
（ＷＪ処理）
表ＷＪ
…２．０ＭＰａ
裏ＷＪ−１
…３．０ＭＰａ
裏ＷＪ−２
…２．０ＭＰａ−３．０ＭＰａ
得られた不織布は、単一層であり、目付量が２６．１ｇ／ｍ２、厚みが０．２５ｍｍ、見かけ密度が０．１０ｇ／ｃｍ３であった。得られた不織布についての各種の評価結果を表２に示す。
【００９２】
［比較例６］
ＰＥＴスパンボンド（エルタス、旭化成社製）を用いて比較例６とした。各種の評価結果を表２に示す。
【００９３】
［比較例７］
スパンレース法で作製されたコットンスパンレース（コットエース、ユニチカ（株）製）を比較例７とした。各種の評価結果を表２に示す。
【００９４】
［比較例８］
ベンリーゼ（旭化成（株）製）を比較例８とした。各種の評価結果を表２に示す。
【００９５】
［比較例９］
セルロース繊維−１として、繊度３．３ｄｔｅｘのビスコースレーヨンに換えて繊度１．７ｄｔｅｘのビスコースレーヨン（ホープ、オーミケンシ社製）を用い、当該セルロース繊維−１とセルロース繊維−２と熱融着繊維とを重量比で、６０：２０：２０となるように混合し、ネットとして繊維径０．６５ｍｍ、２５本／ｉｎｃｈ、平織りを用い、以下の条件でＷＪ処理を行ない、速度を５．０ｍ／分としたこと以外は実施例１と同様に行なった。
【００９６】
（ＷＪ処理）
表ＷＪ
…２．０ＭＰａ
裏ＷＪ−１
…３．０ＭＰａ
裏ＷＪ−２
…２．０ＭＰａ−３．０ＭＰａ
得られた不織布は、単一層であり、目付量が３５．８ｇ／ｍ２、厚みが０．３２ｍｍ、見かけ密度が０．１１ｇ／ｃｍ３であった。得られた不織布についての各種の評価結果を表２に示す。
【００９７】
【表１】
0006608836.tif 000002
【００９８】
【表２】
0006608836.tif 000003